테레프탈산 500 부 , 이소 프탈산 500 부 , 에틸렌글리콜 340 부 , 2 , 2 - 디 메틸 - 1 , 3 - 프로판 디 올 190 부 , 티탄 테트라 부 톡 시드 6 부 를 10 L 오토클레이브 에 넣 고 , 3 . 5 Kg / ㎝· G 의 질소 가압 하 에서 3 시간 걸쳐 235 ℃ 까지 서서히 승 온 하 여 , 에스테르화 반응 을 행하 였 다 . 이어서 , 1 시간 걸쳐 10 ㎜ Hg 까지 감압 중합 을 행하 며 온도 를 250 ℃ 까지 승 온 하 고 , 더욱 이대로 1 ㎜ Hg 이하 에서 90 분 간 후기 중합 을 행하 여 , 폴리에스테르 수지 ( A ) 를 얻 었 다 . 그 후 , 감압 을 멈추 고 , 질소 기류 하 에서 220 ℃ 까지 냉각 하 고 , 무수 트리 멜 리트 산 29 부 를 첨가 하 여 , 220 ℃ 에서 2 시간 교반 하 여 카르복실기 변성 ( 후부 가 ) 을 행한 후 , 수지 를 취 출하 여 , 본 발명 의 폴리에스테르 수지 ( b ) 를 얻 었 다 . 결과 를 표 1 에 나타낸다 .